КОМПОЗИЦИЯ НА ОСНОВЕ ОКСИДА ЦИРКОНИЯ, ОКСИДА ТИТАНА ИЛИ СМЕШАННОГО ОКСИДА ЦИРКОНИЯ И ТИТАНА, НАНЕСЕННАЯ НА НОСИТЕЛЬ ИЗ ОКСИДА АЛЮМИНИЯ ИЛИ ОКСИГИДРОКСИДА АЛЮМИНИЯ, СПОСОБЫ ЕЕ ПОЛУЧЕНИЯ И ЕЕ ПРИМЕНЕНИЕ В КАЧЕСТВЕ КАТАЛИЗАТОРА

1. Композиция, содержащая по меньшей мере один оксид на носителе, выбранный среди оксида циркония, оксида титана или смешанного оксида циркония и титана, нанесенный на носитель из оксида алюминия или оксигидроксида алюминия, и отличающаяся тем, что после обжига при 900°С в течение 4 ч оксид на носителе имеет форму частиц, нанесенных на упомянутый носитель, размер которых составляет:
не более 10 нм, если оксид на носителе получен на основе оксида циркония;
не более 15 нм, если оксид на носителе получен на основе оксида титана или смешанного оксида циркония и титана.
2. Композиция по п.1, отличающаяся тем, что носитель получают на основе оксида алюминия или оксигидроксида алюминия, стабилизированного по меньшей мере одним стабилизирующим элементом, выбранным среди редкоземельных элементов, бария, стронция и кремния.
3. Композиция по п.1 или 2, отличающаяся тем, что содержание оксида на носителе в ней составляет не более 50 мас.%, более предпочтительно не более 30 мас.%.
4. Композиция по п.1 или 2, отличающаяся тем, что оксид на носителе представляет собой оксид циркония и по меньшей мере еще одного элемента М, выбранного среди празеодима, лантана, неодима и иттрия.
5. Композиция по п.1 или 2, отличающаяся тем, что после обжига при 900°С в течение 4 ч размер частиц оксида на носителе составляет не более 9 нм, если оксид на носителе представляет собой оксид циркония, и не более 10 нм, если оксид на носителе представляет собой оксид титана или смешанный оксид циркония и титана.
6. Композиция по п.1 или 2, отличающаяся тем, что после обжига в течение 4 ч при 1000°С размер частиц оксида на носителе составляет не более 20 нм, предпочтительно не более 17 нм, если оксид на носителе представляет собой оксид циркония, и не более 30 нм, если оксид на носителе представляет собой оксид титана или смешанный оксид циркония и титана.
7. Способ приготовления композиции по любому из предыдущих пунктов, отличающийся тем, что он содержит следующие этапы:
приведение коллоидной дисперсии соединения циркония и/или титана и, возможно, соединения элемента М в контакт с соединением алюминия, выбранным из оксида алюминия, гидроксидов или оксигидроксидов алюминия;
распылительная сушка полученной таким путем смеси;
обжиг высушенного продукта, полученного таким путем.
8. Способ приготовления композиции по пп.1-6, отличающийся тем, что он содержит следующие этапы:
получение жидкой смеси, содержащей соль циркония или титана и, возможно, элемента М и соединение алюминия, выбранное из оксида алюминия, гидроксидов или оксигидроксидов алюминия;
нагрев полученной таким путем смеси до температуры, равной по меньшей мере 100°С;
извлечение полученного таким путем осадка;
обжиг упомянутого осадка.
9. Способ приготовления композиции по пп.2-6, в которой носитель получают на основе оксида алюминия или оксигидроксида алюминия, стабилизированного и/или допированного стабилизирующим и/или дотирующим элементом, выбранным среди редкоземельных элементов, бария и стронция, отличающийся тем, что он содержит следующие этапы:
1
a) получение жидкой смеси, содержащей коллоидную дисперсию оксида на носителе и, возможно, оксида элемента М, соединение алюминия, выбранное из оксида алюминия, гидроксидов или оксигидроксидов алюминия, и соединение стабилизирующего элемента;
1
б) приведение указанной смеси в контакт с основанием с получением суспензии, содержащей осадок;
1
в) сушка суспензии, полученной таким путем;
1
г) обжиг полученного таким путем высушенного продукта.
10. Способ приготовления композиции по пп.2-6, в которой носитель получают на основе оксида алюминия или оксигидроксида алюминия, стабилизированного и/или допированного стабилизирующим и/или допирующим элементом, выбранным среди редкоземельных элементов, бария и стронция, отличающийся тем, что он содержит следующие этапы:
2
а) получение жидкой смеси, содержащей коллоидную дисперсию оксида на носителе и, возможно, оксида элемента М и соединение алюминия, выбранное среди оксида алюминия, гидроксидов или оксигидроксидов алюминия;
2
б) приведение указанной смеси в контакт с основанием с получением суспензии, содержащей осадок;
2
в) добавление к суспензии, полученной таким путем, соединения стабилизирующего элемента;
2
г) сушка суспензии, полученной на предыдущем этапе;
2
д) обжиг полученного таким путем высушенного продукта.
1
2
1
2
11. Способ по п.9 или 10, отличающийся тем, что перед этапом в или в суспензию, полученную по завершении этапа б или б, подвергают старению.
12. Способ приготовления композиции по пп.1-6, отличающийся тем, что он содержит следующие этапы:
получение жидкой смеси, содержащей соединение алюминия, выбранное среди оксида алюминия, гидроксидов или оксигидроксидов алюминия, и по меньшей мере одну соль циркония или титана и, возможно, элемента М;
приведение смеси в контакт с основанием с целью получения осадка;
извлечение осадка, полученного таким путем;
обжиг вышеупомянутого осадка.
13. Способ по п.12, отличающийся тем, что осадок, полученный после добавления основания, подвергают старению.
14. Каталитическая система, отличающаяся тем, что она содержит композицию по любому из пп.1-6.